(57)【特許請求の範囲】
【請求項１】
（ｉ）中空センター用熱可塑性樹脂または熱可塑性エラストマーまたはその混合物を成形して椀状半球体を形成する工程、
（ii）該椀状半球体の接合部分のみを溶融し、該椀状半球体を２個接合し、中空センター（５）を形成する工程、
（iii）該中空センター（５）上に外殻層（３）を形成し、中空コア（６）を形成する工程、および
（iv）該中空コア（６）上にカバー（４）を形成する工程、
を含む、
中空部（１）とそのまわりの熱可塑性樹脂または熱可塑性エラストマーまたはその混合物から成る内殻層（２）とから成る中空センター（５）、該中空センター上に形成された１層以上の外殻層（３）を有する中空コア（６）、および該中空コア（６）上に形成されたカバー（４）から成る中空ゴルフボールの製造方法であって、
該椀状半球体の溶融接合が、超音波溶着、スピン溶着、フリクション溶着または熱板溶着により行われ、
該中空部（１）が直径５〜３０ｍｍを有し、
該中空センター（５）が厚さ０．１〜１２．５ｍｍを有する
中空ゴルフボールの製造方法。
【請求項２】
（ｉ）中空センター用熱可塑性樹脂または熱可塑性エラストマーまたはその混合物を成形して椀状半球体を形成する工程、
（ii）該椀状半球体の接合部分のみを溶融し、該椀状半球体を２個接合し、中空センター（５）を形成する工程、
（iii）該中空センター（５）上に外殻層（３）を形成し、中空コア（６）を形成する工程、および
（iv）該中空コア（６）上にカバー（４）を形成する工程、
を含む、
中空部（１）とそのまわりの熱可塑性樹脂または熱可塑性エラストマーまたはその混合物から成る内殻層（２）とから成る中空センター（５）、該中空センター上に形成された１層以上の外殻層（３）を有する中空コア（６）、および該中空コア（６）上に形成されたカバー（４）から成る中空ゴルフボールの製造方法であって、
該工程（ii）において、椀状半球体の内側凹部に１２０℃以下で揮発する液体を入れて、中空センター（５）内部に該液体を封入し、封入する液体の量Ｖ(ミリリットル)、中空部の体積Ｔ(ミリリットル)とするとＶ／Ｔの値が０．０１〜０．１であり、
該中空部（１）が直径５〜３０ｍｍを有し、
該中空センター（５）が厚さ０．１〜１２．５ｍｍを有する
中空ゴルフボールの製造方法。
【請求項３】
前記中空センター用熱可塑性樹脂または熱可塑性エラストマーまたはその混合物が、融点１６０℃以上を有する請求項１または２記載の中空ゴルフボールの製造方法。
【発明の詳細な説明】
【０００１】
【発明の属する技術分野】
本発明は、中空ゴルフボールの製造方法に関し、更に詳述すると、製造歩留りが高く、耐久性に優れ、かつ良好な反発性能を有する中空ゴルフボールの製造方法に関する。
【０００２】
【従来の技術】
最近のゴルフボールの開発において、反発特性の向上については限界に達しているため、その開発方針が打出角を高く、スピンを少なくする方向へと移行してきている。スピンをより少なくする方法としてゴルフボールの中心を中空にして慣性モーメントを大きくすることが考えられる。慣性モーメントを大きくすることにより、飛行中のスピンの減衰を小さくすることができるため、弾道の最高点から揚力を大きくすることができ、飛距離を伸ばすことが可能である。
【０００３】
本発明者等は既に、ツーピースゴルフボールのソリッドコアを中空にした中空コアを用い、これにアイオノマーカバーを被覆した中空ゴルフボールを提案した（特願平8-288131号および特願平8-288136号）。この中空ゴルフボールは、前述のように慣性モーメントを大きくすることができるので、初期スピンを抑制する効果および飛行中のスピン減衰を抑制する効果があるために、飛距離が増大する。しかしながら、コアを中空に成形することは手間がかかる上に、得られたゴルフボールの耐久性が非常に悪くなるので、未だに市販されているものはない。
【０００４】
例えば、中空ゴルフボールを製造する方法として、ゴム組成物を半球状ハーフシェルに一旦加硫成形した後、接着剤で貼り合わせてコアを作製し、これをカバーで被覆する方法が提案されている。この方法により得られた中空ゴルフボールは反発性能は良好となるが、打撃により割れ易く耐久性が極めて劣る。また、ゴム組成物を加硫して半球状ハーフシェルを作製して接着剤で貼り合わせて中空センターを形成した後、別のゴム組成物中に埋め込んで成形することにより２層ゴム構造の中空コアを作製し、これをカバーで被覆して中空ゴルフボールを得る方法も提案されている。この方法で得られた中空ゴルフボールは、反発性能および耐久性は良好であるが、コア成形時に中空センターの中空部分が割れてしまうことが多く、製造の歩留りが非常に低いという問題があった。
【０００５】
本発明者等はまた、上記２層構造の中空コアの中空センターを熱可塑性樹脂から製造する方法も提案した（特願平8-288099号）。この方法によれば、熱可塑性樹脂から一旦椀状半球体を形成し、この半球体２個を接着剤で接合して中空センターが得られる。熱可塑性樹脂を使用する椀状半球体を成形することは容易になるが、接着剤を用いていることにはかわりはなく、接着部分の弱さが原因でコア成形時に中空センターが潰れることが多く発生する。
【０００６】
【発明が解決しようとする課題】
本発明は、上記のような中空ゴルフボールの製造方法の有する問題点を解決し、耐久性および反発性能が良好で、かつ製造歩留りを向上させた中空ゴルフボールの製造方法を提供することを目的とする。
【０００７】
【課題を解決するための手段】
本発明者らは上記目的を達成すべく鋭意検討を行った結果、中空センター(5)と上記中空センター上に形成された外殻層(3)とから成る中空コア(6)、および上記中空コアを被覆するカバー層(4)から成る中空ゴルフボールの製造方法において、熱可塑性樹脂または熱可塑性エラストマーまたはその混合物製の椀状半球体２個を接合部分のみ溶着して上記中空センター(5)を作製することにより、反発性能および耐久性に優れ、かつ製造歩留りを向上した中空ゴルフボールが得られることを見い出し、それに基づいて本発明を完成させるに至った。
【０００８】
即ち、本発明は、(ｉ)中空センター用の熱可塑性樹脂または熱可塑性エラストマーまたはその混合物を成形して椀状半球体を形成する工程、
(ii)該椀状半球体の接合部分のみを溶融し、該椀状半球体を２個接合し、中空センター(5)を形成する工程、
(iii)該中空センター(5)上に外殻層(3)を形成し、中空コア(6)を形成する工程、および
(iv)該中空コア(6)上にカバー(4)を形成する工程、
を含む、
中空部(1)とそのまわりの熱可塑性樹脂または熱可塑性エラストマーまたはその混合物から成る内殻層(2)とから成る中空センター(5)、該中空センター上に形成された１層以上の外殻層(3)を有する中空コア(6)、および該中空コア(6)上に形成されたカバー(4)から成る中空ゴルフボールの製造方法に関する。
【０００９】
本発明のゴルフボールの構造を図１に基づいて説明する。図１は本発明の中空ゴルフボールの断面を模式的に示す図である。図１に示す如く、中空部(1)と内殻層(2)から成る球状の中空センター(5)上には外殻層(3)が形成され、この中空センター(5)と外殻層(3)とがコア（中空コア）(6)を形成する。中空コア(6)上には、カバー(4)が被覆される。
【００１０】
中空センター(5)は、通常の成形方法、例えば、射出成形等で熱可塑性樹脂または熱可塑性エラストマーまたはその混合物から成る椀状半球体を２個形成し、これを溶融することにより接合する。溶融接合することにより、半球体の接点が強固に接着し、コア成形時に中空センター(5)が潰れることが激減する。溶融接合は、超音波溶着、スピン溶着、フリクション溶着または熱板溶着により、接合することを意味する。
【００１１】
超音波溶着は、図２に示すように２つの椀状半球体を重ね合わせて基台(8)上で、超音波伝達部、即ち超音波ホーン(7)から片方（通常は上側）の椀状半球体に超音波振動（周波数10〜30kＨzが好ましい）を与えることにより、接合面に強烈な摩擦熱が生じて熱可塑性樹脂または熱可塑性エラストマーまたはその混合物が溶融軟化したところを圧力をかけて接合する方法である。この方法は接合時間が非常に短いという長所を有する。また、図２の(9)に示すように上側の椀状半球体の接合面の形状を鋭角に凸形にする（先端が尖っていて、もう一方の接合面と略線接触するようにする）ことにより、溶着強度を向上できる。
【００１２】
次に、スピン溶着は、図３のように椀状半球体を重ね合わせ、回転体(10)により上側と下側を反対方向に、または上側または下側の一方のみを回転数6,000〜12,000rpmで回転させ、その摩擦熱により溶着させる方法である。椀状半球体の接合面の形状は平坦でよいが、溶着時間は超音波溶着に比べて若干長くなる。
【００１３】
フリクション溶着は２つの椀状半球体を往復振動させてその摩擦熱により溶着させる方法である。振動周波数は50〜300Ｈzが好ましく、振動方向は左右方向と円弧方向の２種類があるが、椀状半球体の場合は円弧方向の方が良好な溶着が得られる。
【００１４】
熱板溶着は、図４に示すように、椀状半球体をホールド用金型(11)に入れて、接合面を加熱された熱板または熱器具(12)に接触させて軟化溶融させ、図５のように圧力をかけて２つを接合させる方法である。この方法は、多数個同時溶着が容易であり生産性に優れる。本発明の中空センター(5)の溶着方法には上記のいずれを用いてもよいが、溶着強度の面では、スピン溶着、熱板溶着および円弧方向タイプのフリクション溶着が好ましく、生産性の面では超音波溶着および熱板溶着が多数個同時溶着が可能であり好ましい。
【００１５】
本発明の中空センター(5)に用いられる材質としては、射出成形が可能である熱可塑性樹脂、軟質相（ソフトセグメント）と硬質相（ハードセグメント）とから構成される熱可塑性エラストマー、またはそれらの混合物を使用できる。熱可塑性樹脂の例としては、例えば、ポリエチレン、ポリプロピレン、ポリスチレン、ポリ塩化ビニル、ポリメタクリル酸メチル、ポリアセタール、ポリアミド、ポリオキシメチレン、ポリカーボネート、ポリエステル、ポリフェニレンオキシド、ポリスルホン、ポリイミド等またはそれらの混合物を使用することができ、また、熱可塑性エラストマーとしては、ポリエステル系熱可塑性エラストマー、ウレタン系熱可塑性エラストマー、スチレン系熱可塑性エラストマー、ポリアミド系熱可塑性エラストマー等や、それらの混合物を使用することができ、ゴルフボールとしての高反発性を達成し得るポリエステル系熱可塑性エラストマーやウレタン系熱可塑性エラストマーが好ましい。更に、樹脂中に、比重調整のための充填材、柔軟性を付与するためのゴム微粒子、ゴム微粒子用の架橋剤などを配合することもできる。尚、外殻層(3)の加硫成形時にゴム組成物が熱膨張反応するため、安定して凹み等のない中空球を作製するには融点160℃以上、更に180℃以上を有する熱可塑性樹脂または熱可塑性エラストマーまたはその混合物を使用することが好ましい。
【００１６】
更に、外殻層(3)の加硫成形時に中空部(1)の真球度をより向上するために、中空センター(5)の形成時に、揮発して中空球の内圧を大きくする液体を椀状半球体に入れて、中空センター(5)内部に上記液体を封入することが好ましい。この液体としては、120℃以下で揮発する水、アルコール等が良好に作用して好ましく、加えて加硫後の冷却により内圧が緩和されるために、その後にゴルフボールの切断などによりゴルフボール外部に漏れることがあっても危険性のない水を使用することが最も好ましい。封入する液体の量は、封入する液体の量Ｖ(ミリリットル)、中空部の体積Ｔ(ミリリットル)とするとＶ／Ｔの値が0.01〜0.1であることが好ましく、Ｖ／Ｔの値が0.1を越えると、液体が多すぎて、溶着工程において零れ易くなり、Ｖ／Ｔの値が0.01より小さいと、液体が少なすぎて、中空部のつぶれ防止効果が不十分となる。
【００１７】
中空センター(5)の大きさは特に限定されるものではないが、慣性モーメントを大きくするには、中空部直径５〜30mm、中空センター厚さ0.1〜12.5mmを有することが好ましい。中空部直径を30mmより大きくすると外殻層に比重調整のために充填材を多量に使用する必要があり、反発が低くなり過ぎ、よってより好ましくは25mm以下である。５mmより小さいと中空の効果が見られなくなり、よってより好ましくは10mm以上である。中空センター厚さを12.5mmより大きくすると中空の部分が小さくなり過ぎるため、中空の効果が見られなくなり、よってより好ましくは６mm以下である。0.1mmより小さいと外部からの圧力に耐えられず、中空部の真球度が保持しにくく、よってより好ましくは１mm以上である。また、中空コア(5)の直径が35〜41mmであることから、外殻層(3)の厚さは５〜16mmである。
【００１８】
本発明の外殻層(3)はゴルフボールのコアに用いられるゴム組成物を加硫することにより得られる。ゴム組成物は通常、基材ゴム、不飽和カルボン酸金属塩、有機過酸化物、充填材等を含有する。基材ゴムとしては、従来からソリッドゴルフボールに用いられている天然ゴムおよび/または合成ゴムが用いられ、特にシス-1,4-構造90％以上を有するいわゆるハイシスポリブタジエンゴムが好ましく、所望により、天然ゴム、ポリイソプレンゴム、スチレンポリブタジエンゴム、エチレン-プロピレン-ジエンゴム(ＥＰＤＭ)等を配合してもよい。シス-1,4-構造90％以上を有するハイシスポリブタジエンゴムは、基材ゴム中の90重量％以上であることが好ましい。
【００１９】
不飽和カルボン酸の金属塩は共架橋剤として作用し、特にアクリル酸またはメタクリル酸等のような炭素数３〜８のα,β-不飽和カルボン酸の、亜鉛、マグネシウム塩等の一価または二価の金属塩が挙げられるが、高い反撥性を付与するアクリル酸亜鉛が好適である。配合量は基材ゴム100重量部に対して、20〜50重量部が好ましい。50重量部より多いと硬くなり過ぎ、フィーリングが悪くなり、20重量部より少ないと反撥が悪くなり飛距離が低下する。
【００２０】
有機過酸化物は架橋剤または硬化剤として作用し、例えばジクミルパーオキサイドまたはt-ブチルパーオキサイドが挙げられ、ジクミルパーオキサイドが好適である。配合量は、基材ゴム100重量部に対して0.2〜5.0重量部であることが好ましい。0.2重量部未満では軟らかくなり過ぎて反撥が悪くなり飛距離が低下する。5.0重量部を越えると硬くなり過ぎ、フィーリングが悪くなる。
【００２１】
充填材は、ゴルフボールのコアに通常配合されるものであればよく、例えば無機塩（具体的には、酸化亜鉛、硫酸バリウム、炭酸カルシウム）、高比重金属粉末（例えば、タングステン粉末、モリブデン粉末等）およびそれらの混合物が挙げられる。本発明に用いる中空コアは通常の中実コアに比べて重量が不足する傾向があるので、無機塩と高比重金属粉末の混合物を用いるのが好ましい。配合量は、基材ゴム100重量部に対して10〜120重量部であることが好ましい。10重量部未満では充填材の効果が見られなくなり、120重量部を越えるとゴム重量分率が下がるために反撥性能が低下し過ぎる。
【００２２】
本発明の中空コア(6)は、図６に示すように、コア用金型(13)と中空センター(5)と同形の凹みを有する中子金型(14)とを用いて、上記外殻層用ゴム組成物で中空センター(5)と同形の凹みを有する半加硫ゴムシェル(15)を形成し、上記半加硫ゴムシェル２個を接合する際に、前記のように得られた中空センター(5)を封入して、完全加硫を行う。ここで半加硫とは、ゴム組成物を完全に加硫するのではなく、架橋反応が完了する前に加硫を一旦中止した状態をいう。半加硫したものは、再度加熱すると架橋が更に進行して、架橋反応を完結することができる。半加硫の条件は、完全加硫の条件の加硫時間の約半分程度である。例えば、完全加硫が150℃で30分間の場合、150℃で約15分間加硫することになる。
【００２３】
また、本発明の中空コア(6)の他の成形方法として、図７に示すようなラバーインジェクションが考えられる。即ち、前記のように得られた中空センター(5)をコア成形用金型内にホールドピン(16)によりホールドしておき、上記外殻層用ゴム組成物を注入口(17)からインジェクションした後、加硫成形する方法がある。本発明においては、上記のどちらの方法を用いてもよい。
【００２４】
次いで、上記中空コア(6)上にはカバー(4)を被覆する。カバーはソリッドゴルフボールのカバー材として通常使用されるアイオノマー樹脂やバラタで形成することができ、少量の他の樹脂を加えてもよい。また、上記カバー用組成物には、硫酸バリウム等の充填材や着色のために二酸化チタン等の添加物や、その他の添加剤、例えば紫外線吸収剤、光安定剤並びに蛍光材料または蛍光増白剤等を、ゴルフボールカバーによる所望の特性が損なわれない範囲で含有していてもよいが、通常、着色剤の配合量はカバー樹脂100重量部に対して0.1〜0.5重量部が好ましい。
【００２５】
本発明のカバー層は、ゴルフボールのカバーの形成に使用されている一般に公知の方法、例えば射出成形、プレス成型等により形成される。カバー層厚さは１〜３mmが好ましく、カバー層を被覆する際に通常、ディンプルと呼ばれるくぼみを多数表面上に形成する。本発明のゴルフボールは美観を高め、商品価値を上げるために、通常ペイントで被覆され、市場に投入される。
【００２６】
本発明の方法により、製造歩留りが高く、耐久性に優れ、かつ良好な反発性能を有する中空ゴルフボールを提供する。
【００２７】
【実施例】
本発明を実施例により更に詳細に説明する。但し、本発明はこれら実施例に限定されるものではない。
【００２８】
（実施例１〜10）
中空センターの作製
以下に示す樹脂Ｉ〜IIIを射出成形することにより椀状半球体を作製し、それら２個をＡ〜Ｄの４種の溶着方法により溶着して、外径19mmおよび中空径15mmの中空センターを得た（中空部体積1.8ミリリットル）。上記椀状半球体２個を溶着する際、封入する液体としての水（0.05ミリリットル）の添加の有無による効果も調べた。
【００２９】
（使用樹脂）
Ｉ：熱可塑性ポリエステルエラストマー（大日本インキ(株)製のグリラックスEH700、融点202℃）
II：熱可塑性ポリアミドエラストマー（ウベ興産(株)製のPAE1200、融点150℃）
III：熱可塑性ポリアミド樹脂（ウベ興産(株)製のナイロン3035U、融点180℃）
【００３０】
（溶着方法）
Ａ：超音波溶着 … ブラザー工業(株)製の超音波プラスチック・ウェルダーW-3161を用いて、超音波振動周波数20kＨzおよび接合圧力1.5kg/cm2にて溶着した。
Ｂ：スピン溶着 … ＫＬＮ社製のスピン溶着機を用いて、回転数10,000rpmで、一方の椀状半球体のみ回転させて溶着した。
Ｃ：熱板溶着 … ＫＬＮ社製の熱板溶着機SLC45.30を用いて、熱板温度210℃および接合圧力５kg/cm2（シリンダー径25mm）にて溶着した。
Ｄ：フリクション溶着 … ＫＬＮ社製のＦＷＮフリクション溶着機のアンジュラーウェルディング（円弧方向に振動させるタイプ）を用いて、振動周波数は100Ｈz、振幅２mmおよび接合圧力1.5kg/cm2で溶着した。
【００３１】
コアの作製
以下の表１に示すゴム組成物１を用い、以下に示すコア成形方法ａ〜ｂにより外径38.4mmおよび重さ34.7gのコアを得た。
（コア成形方法）
ａ：図６に示すようなコア金型と中子金型を予め160℃で予熱しておき、ゴム組成物１を挿入して１分間成形後、中子金型を取り外してハーフシェルとし、２個の中に上記のように得られた中空センターを挿入後、図７のコア成形用金型に挿入し、160℃で15分間加硫成形する。
ｂ：図８に示すような金型内に、上記のように得られた中空センターを中心に配置し、ゴム組成物注入口(17)よりゴム組成物１を注入して、160℃で15分間加硫成形する。
【００３２】
【表１】
0004058137.tif 000002
【００３３】
カバー層
上記のように得られたコア上に、以下の表２に示す配合のカバー組成物を被覆して厚さ2.3mmとなるようにカバー層を形成し、クリアーペイントを塗膜厚さ30μmとなるように被覆し、直径42.7mmの実施例１〜10の中空ゴルフボールを作製した。
【００３４】
【表２】
0004058137.tif 000003
【００３５】
（比較例１〜２）
コアの作製
上記の表１に示すゴム組成物２を用い、以下に示すコア成形方法ｃ〜ｄにより外径38.4mmおよび重さ34.7gのコアを得た。
（コア成形方法）
ｃ：図６に示すようなコア金型と中子金型に、ゴム組成物２を挿入し、160℃で15分間加硫成形してハーフシェルを作製する。上記ハーフシェル２個を、前述の中空センターは挿入せずに、接着剤で貼り合わせる。
ｄ：前述の中空センターを用いずに、ゴム組成物２を160℃で10分間成形して椀状半球体を作製し、接着剤で貼り合わせて、外径19mmおよび肉厚２mmを有するゴム組成物から成る中空センターを作製する。更に、ゴム組成物２を用いて、成形方法ａと同様にしてコアを作製する。
【００３６】
カバー層
上記のように前述の中空センターを用いずに得られたコア上に、上記の表２に示す配合のカバー組成物を被覆して厚さ2.3mmとなるようにカバー層を形成し、クリアーペイントを塗膜厚さ30μmとなるように被覆し、直径42.7mmの比較例１〜２の中空ゴルフボールを作製した。
【００３７】
（比較例３）
コアの作製
上記の表１に示すゴム組成物３を用い、以下に示すコア成形方法ｅにより外径38.4mmおよび重さ34.7gのコアを得た。
（コア成形方法）
ｅ：図７のコア成形用金型にゴム組成物３を挿入後、160℃で15分間加硫成形して、中実コアを作製する。
【００３８】
カバー層
上記のように得られた中実コア上に、上記の表２に示す配合のカバー組成物を被覆して厚さ2.3mmとなるようにカバー層を形成し、クリアーペイントを塗膜厚さ30μmとなるように被覆し、直径42.7mmの中実のゴルフボールを作製した。
【００３９】
得られた各ゴルフボールについて、反発特性、耐久性および中空ゴルフボールの成功率について評価を行い、その結果を表３および表４に示す。試験方法は以下の通り行った。
【００４０】
（試験方法）
▲１▼反発係数
ゴルフボールに200gのアルミニウム製の円筒物を速度35m/秒衝突させ、衝突前後の上記円筒物およびゴルフボールの速度を測定し、それぞれの速度および重量からゴルフボールの反発係数を算出した。
▲２▼耐久性
ツルーテンパー社製スイングロボットにドライバーを取付け、ゴルフボールをヘッドスピード40m/秒で打撃し、衝突板に繰り返し衝突させて評価する。評価基準は割れるまでの衝突回数を測定し、比較例２を100とした指数により表した。指数が大きいほど、耐久性が良好であることを示す。
▲３▼製造成功率
得られた中空ゴルフボールについて、図９に示すような３点（それぞれ直交するaa'、bb'、cc'）の直径を測定し、その最小径と最大径を求める。（最小径/最大径）の値が90％以上の場合を成功とし、中空ゴルフボール1000個中の製造成功率を調べた。
【００４１】
（試験結果）
【表３】
0004058137.tif 000004
【００４２】
【表４】
0004058137.tif 000005
【００４３】
以上の結果より、本発明の製造方法による実施例１〜９の中空ゴルフボールは、比較例３の中実ゴルフボールと同等またはそれ以上の優れた反発係数および耐久性を有する。更にかつ他の中空ゴルフボールの製造方法による比較例１および２と比較して、製造の成功率、反発特性および耐久性のバランスが良好な結果が得られた。比較例１の中空ゴルフボールは、中空センターを用いずに、中空コア用のハーフシェルを加硫成形し接着剤で貼り合わせる方法を用いるため、製造の成功率は良好であるが、耐久性が非常に低下した。比較例２の中空ゴルフボールは、熱可塑性樹脂から成る中空センターを用いずに、ゴム組成物から成る中空センターを用いる以外は、本発明の方法と同様にして製造するため、製造の成功率が非常に低下した。
【００４４】
【発明の効果】
本発明によれば、製造歩留りが高く、かつ反発特性および耐久性に優れる中空ゴルフボールおよびその製造方法を提供する。
【図面の簡単な説明】
【図１】  本発明の中空ゴルフボールの断面概略図である。
【図２】  本発明の中空ゴルフボールの中空センターの超音波溶着法を説明する概略図である。
【図３】  本発明の中空ゴルフボールの中空センターのスピン溶着法を説明する概略図である。
【図４】  本発明の中空ゴルフボールの中空センターの熱板溶着法を説明する概略図である。
【図５】  本発明の中空ゴルフボールの中空センターの熱板溶着法を説明する概略図である。
【図６】  本発明の中空ゴルフボールの外殻層を成形する金型の断面概略図である。
【図７】  本発明の中空ゴルフボールのコア成形用金型の断面概略図である。
【図８】  本発明の中空ゴルフボールの外殻層を成形する金型の断面概略図である。
【図９】  中空部ゴルフボール製造成功率の試験方法の中空部直径測定位置を示す中空ゴルフボールの断面概略図である。
【符号の説明】
１ … 中空部
２ … 内殻層
３ … 外殻層
４ … カバー層
５ … 中空センター
６ … 中空コア
７ … 超音波ホーン
８ … 基台
９ … 椀状半球体接合面の凸形部
10 … 回転体
11 … ホールド用金型
12 … 熱板
13 … コア金型
14 … 中子金型
15 … ハーフシェル
16 … ホールドピン
17 … 注入口
【図１】
0004058137.tif 000006
【図２】
0004058137.tif 000007
【図３】
0004058137.tif 000008
【図４】
0004058137.tif 000009
【図５】
0004058137.tif 000010
【図６】
0004058137.tif 000011
【図７】
0004058137.tif 000012
【図８】
0004058137.tif 000013
【図９】
0004058137.tif 000014